(57)【要約】  化学機械加工後洗浄工程において使用される洗浄ブラシのポリマー表面からなど、ポリマー表面から研磨粒子を除去するための方法、ならびに関連する洗浄溶液が、記載される。【選択図】図２
2021505720.tif 000002
【特許請求の範囲】
【請求項１】
化学機械加工後（ＣＭＰ後）洗浄ブラシから研磨粒子を除去する方法であって、
ポリマー表面を有し、ポリマー表面に研磨粒子残留物を有するＣＭＰ後洗浄ブラシを提供すること、
洗浄剤と
粒子除去剤と
を含む、７未満のｐＨを有する洗浄溶液を提供すること、および
ポリマー表面を洗浄溶液と接触させることにより、ポリマー表面から研磨粒子残留物を除去すること
を含む、方法。
【請求項２】
基板の化学機械加工後（ＣＭＰ後）洗浄の方法であって、
ポリマー表面を有するＣＭＰ後洗浄ブラシを提供すること、
洗浄剤と
粒子除去剤と
を含む洗浄溶液を提供すること、
基板表面に残留物を有する表面を含む基板を提供することであって、残留物が研磨粒子を含む、基板を提供すること、ならびに
基板表面をポリマー表面と接触させながら、ポリマー表面に対して基板表面を移動させながら基板表面およびポリマー表面を洗浄溶液に曝露することにより、基板表面から残留物を除去すること
を含む、方法。
【請求項３】
洗浄溶液が、約１から６の範囲内のｐＨを有する、請求項１に記載の方法。
【請求項４】
ポリマー表面が、水素結合性基を含むポリマーを含む、請求項１に記載の方法。
【請求項５】
ポリマーが、ビニルアルコールモノマーを含むモノマーからできている、請求項４に記載の方法。
【請求項６】
粒子除去剤が、１個または複数の水素結合性基を含む、請求項１に記載の方法。
【請求項７】
水素結合性基が、カルボン酸、アミノ基、アルコール、ホスフィン、ホスフェート、ホスホネート、アルカノールアミン、カルバミド、尿素、ウレタン、エステル、ベタイン、シラノール基または硫黄含有基である、請求項６に記載の方法。
【請求項８】
粒子除去剤が、カルボン酸化合物、アミノ酸化合物、少なくとも３個のヒドロキシ基を有するポリオール、ポリアルキレンオキシドホモポリマーまたはコポリマー、アミン含有ホモポリマーまたはコポリマーである、請求項６に記載の方法。
【請求項９】
粒子除去剤が、乳酸、マレイン酸、尿素、グリコール酸、ソルビトール、ホウ砂（すなわち、ホウ酸ナトリウム）、プロリン、ベタイン、グリシン、ヒスチジン、ＴＲＩＳ（トリス（ヒドロキシメチル）アミノメタン）、ジメチルスルホキシド、スルホラン、グリセロール、ソルビトール、キシリトール、フルクトース、マンニトール、アラビノールおよびデキストランまたはそれらの組み合わせである、請求項８に記載の方法。
【請求項１０】
研磨粒子が、洗浄溶液のｐＨにおいて正電荷を示す、請求項１に記載の方法。
【請求項１１】
研磨粒子が、研磨粒子の表面に水素結合性基を含む、請求項１に記載の方法。
【請求項１２】
水素結合性基がシラノール（ＳｉＯＨ）基である、請求項１１に記載の方法。
【請求項１３】
研磨粒子が、シリカ粒子、セリア粒子、酸化セリア粒子、アルミナ粒子、二酸化チタン、ジルコニア、ダイヤモンド類もしくは炭化シリコン粒子またはそれらの組み合わせから選択される、請求項１に記載の方法。
【請求項１４】
洗浄剤が、１種以上のキレート剤および有機溶媒を含む、請求項１に記載の方法。
【請求項１５】
洗浄剤が、クエン酸、モノエタノールアミン、ポリアクリル酸またはそれらの組み合わせを含む、請求項１に記載の方法。
【請求項１６】
化学機械加工後工程において基板を洗浄するのに有用な洗浄溶液濃縮物であって、
洗浄溶液が、
洗浄剤、および
水素結合性基を含む少なくとも０．１重量パーセントの粒子除去剤
を含む、濃縮物。
【請求項１７】
０．１から２０重量パーセントの洗浄剤、および
０．１から２０重量パーセントの粒子除去剤
を含む、請求項１６に記載の濃縮物。
【請求項１８】
洗浄剤が、１種以上のキレート剤および有機溶媒を含む、請求項１６に記載の濃縮物。
【請求項１９】
洗浄剤が、クエン酸、モノエタノールアミン、ポリアクリル酸またはそれらの組み合わせを含む、請求項１６に記載の濃縮物。
【請求項２０】
洗浄溶液が、２．５未満であるｐＨを有する、請求項１６に記載の濃縮物。
【発明の詳細な説明】
【技術分野】
【０００１】
本発明は、化学機械加工後洗浄工程において使用される洗浄ブラシのポリマー表面からなど、ポリマー表面から研磨粒子を除去するための方法に関する。
【背景技術】
【０００２】
集積回路、光学装置、記憶装置、磁気電気部品、ならびに電子、記憶、光学および類似の用途において使用される他のマイクロデバイスまたはマイクロデバイス部品を含むマイクロ電子デバイスの生産（製作）に関する技術分野では、マイクロ電子デバイスは、基板表面から材料を的確に除去することを含む工程により調製される。ある種のデバイスを調製するために使用される方法は、基板の表面において異なる材料を堆積させ、選択的に除去する一連の工程を含み得る。加工中に適用される材料は、とりわけ、金属などの導電性材料、シリコンベースの材料（例えば、酸化シリコン）などの半導体材料、誘電層またはポリマー材料であり得る。材料は、マイクロ電子構造の層を基板上に構築するように、表面において選択的に適用し、選択的に除去することができる。材料の除去は、選択的な化学的手段、研磨手段またはこれらの組み合わせにより行うことができる。
【０００３】
これらのデバイスの調製では、研磨手段により基板表面を平坦化する、平らにする、または研磨する加工工程が一般に使用される。表面において材料を選択的に適用および除去する工程間で、高度に精製された（例えば、平らな、平坦化された、または研磨された）レベルの仕上げを実現するために表面が加工される。そのような加工のための標準的な技術が化学機械加工（ＣＭＰ）である。化学機械加工では、基板の表面が、パッドと表面との間の相対的な動きを伴って研磨スラリーおよびＣＭＰパッドと接触する。このスラリーは、液体担体（水または有機溶媒）、溶解した化学薬品（すなわち、有機化学材料）および分散した研磨粒子を含む。（表面は、典型的には、粒子状副生成物、例えば、先の加工工程から存在する様々なタイプの金属酸化物を含むことになる。）スラリーの原料およびパッドと基板表面との間の動きの組み合わせは、基板表面から材料を除去し、さらなる加工のために平坦化された表面または研磨された表面を実現するのに効果的である。
【０００４】
ＣＭＰ工程の後、スラリーの一部である様々な材料ならびに基板表面から除去された材料は、化学的残留物または研磨残留物として基板の表面に残る。化学的残留物は、ＣＭＰプロセス後に基板表面に存在する残留化学原料、およびＣＭＰスラリー中に元々存在する化学材料またはその派生物（例えば、反応生成物）である残留化学原料であり得る。研磨粒子残留物は、ＣＭＰスラリー中に元々存在した、ＣＭＰ工程の最後に基板表面に残る研磨粒子を指す。他のタイプの残留物は、研磨粒子および化学的残留物の組み合わせ、例えば、凝集、凝固または沈殿した有機および研磨粒子材料であり得る。
【０００５】
基板表面から残留物を除去するために、マイクロ電子デバイスの加工中に、例えばＣＭＰ工程の後またはＣＭＰ工程中に、かなりの努力がなされる。残留研磨粒子は、スクラッチ、ならびに基板の下流の加工または下流の製品の品質に悪影響を与え得る埋め込まれた粒子の形態のデバイス欠陥などの表面欠陥をもたらす可能性があるため、残留研磨粒子の形態の残留物は、特に、基板表面から除去されなければならない。残留研磨粒子を含む残留物を除去するための方法には、「ＣＭＰ後洗浄」技術、方法または工程と呼ばれることもある洗浄技術が含まれる。これらは、表面から残留物を化学的かつ機械的に除去するために、移動するポリマーブラシによる接触と共に、残留物を含む基板の表面に適用される洗浄溶液の使用を伴う。
【０００６】
多種多様なＣＭＰ後洗浄機器および洗浄溶液が市販されている。例の装置は、移動するブラシを含む洗浄チャンバを、洗浄チャンバ内で基板表面上に洗浄溶液を分配し、基板とブラシとの間の動きおよび接触を実現するためのシステムと共に含む。このチャンバは通常、洗浄を促進するために加熱することができる。使用中、残留物を除去するために、洗浄溶液が基板表面に適用され、この表面を、移動するブラシと接触させる。これらのタイプの装置および方法の例は既知であり、商業的に有用であり、様々な基板の効率的かつ効果的なＣＭＰ後洗浄が可能であろうが、ＣＭＰ基板表面から残留物を除去するために、既存の技術を改善し、よりいっそう効果的な新しい洗浄溶液および洗浄方法を開発することが常に必要とされている。
【発明の概要】
【０００７】
本発明は、化学機械加工後洗浄工程において使用される洗浄ブラシのポリマー表面からなど、ポリマー表面から研磨粒子を除去するのに有用な方法および組成物、ならびに関連する洗浄溶液に関する。本出願人は、研磨粒子、特に、研磨粒子の表面に水素結合性基を有する研磨粒子、ＣＭＰ後洗浄工程において使用される洗浄溶液中の正電荷（正のゼータ電位）、またはその両方が、ＣＭＰ後洗浄工程中、洗浄ブラシのポリマー表面に存在する水素結合性基に引き付けられ得ることを明らかにした。
【０００８】
マイクロ電子デバイス基板の加工中、ＣＭＰ後洗浄工程前に、マイクロ電子デバイス基板は、残留研磨粒子など、その表面に残留物を有することがある。ＣＭＰ後洗浄工程中、その研磨粒子は、基板表面から（少なくとも大部分が）除去され、ＣＭＰ後洗浄工程と共に使用される洗浄溶液中に分散する。洗浄溶液中にある間、特に低ｐＨ（例えば、６または７未満）の条件で、分散した研磨粒子は、正電荷、すなわち、正のゼータ電位を示し得る。研磨粒子の表面はまた、（−ＯＨ）基などの水素結合性基、例えば、シリカ粒子の場合、シラノール（−ＳｉＯＨ）を含むことができる。その上に水素結合性基を有する正に荷電した粒子の表面は、ＣＭＰ後洗浄工程において使用されるポリマーブラシの表面に存在する水素結合性基に静電気的に引き付けられ、これと水素結合を形成することができる。研磨粒子は、ポリマーブラシの表面に引き付けられてそこに蓄積することができ、水素結合により、表面に対する引力を、特に低ｐＨを有する洗浄溶液の存在下で維持することができる。ＣＭＰ後洗浄工程中に洗浄ブラシの表面に研磨粒子が存在および蓄積することの１つの潜在的な結果は、ＣＭＰ後洗浄工程後のブラシ跡の存在であり得る。
【０００９】
本明細書において使用されるとき、「水素結合性基」は、例えば、粒子除去剤、ブラシのポリマー表面または研磨粒子の１つの特徴として、別の水素結合性基と相互作用して水素結合を形成することができる極性化合物または極性基である。例には、電気陰性度が高い原子、例えば窒素（Ｎ）、酸素（Ｏ）、硫黄（Ｓ）またはフッ素（Ｆ）に共有結合された水素（Ｈ）原子を含む基が含まれる。ある特定の水素結合性基には、カルボン酸、アミノ基、アルコール、ホスフィン、ホスフェート、ホスホネート、アルカノールアミン、カルバミド、尿素、ウレタン、エステル、ベタイン、シラノール基または硫黄含有基が含まれる。
【００１０】
本発明に記載の洗浄溶液およびその使用方法によれば、洗浄溶液は、粒子除去剤と呼ばれる溶解した化学原料を含み、これは、ＣＭＰ後洗浄工程中、洗浄スラリー中の正に荷電した研磨粒子とポリマーブラシ表面との間の水素結合の形成を防止する；ＣＭＰ後洗浄工程中、そのような研磨粒子とポリマーブラシ表面との間の水素結合の形成を抑制もしくは低減する；またはポリマーブラシの表面に引き付けられ、これと水素結合を形成したような研磨粒子を除去する（ＣＭＰ後洗浄工程中、または基板なしでブラシを洗浄する別個の工程中のいずれか）のに効果的である。
【００１１】
１つの態様において、本発明は、化学機械加工後（ＣＭＰ後）洗浄ブラシから研磨粒子を除去する方法に関する。この方法は、ポリマー表面を有し、ポリマー表面に研磨粒子残留物を有するＣＭＰ後洗浄ブラシを提供すること；および７未満のｐＨを有する洗浄溶液を提供することを含む。洗浄溶液は、洗浄剤と粒子除去剤とを含む。この方法は、ポリマー表面を洗浄溶液と接触させることにより、ポリマー表面から研磨粒子残留物を除去することも含む。
【００１２】
別の態様において、本発明は、基板の化学機械加工後（ＣＭＰ後）洗浄の方法に関する。この方法は、ポリマー表面を有するＣＭＰ後洗浄ブラシを提供すること；および洗浄剤と粒子除去剤とを含む洗浄溶液を提供することを含む。この方法は、基板表面に残留物を有する表面を含む基板を提供することであって、残留物が研磨粒子を含む、基板を提供すること、ならびに基板表面をポリマー表面と接触させながら、ポリマー表面に対して基板表面を移動させながら基板表面およびポリマー表面を洗浄溶液に曝露することにより、基板表面から残留物を除去することも含む。
【００１３】
別の態様において、本発明は、化学機械加工後工程において基板を洗浄するのに有用な洗浄溶液濃縮物に関する。洗浄溶液濃縮物は、洗浄剤、および水素結合性基を含む少なくとも０．１重量パーセントの粒子除去剤を含む。
【図面の簡単な説明】
【００１４】
【図１】具体的に記載された方法および材料を使用して洗浄されたウエハの性能データを示す図である。
【図２】ブラシ痕形成の提案された機構を示す図である。
【図３】記載のように、表面にシリカを有するブラシのＦＴＩＲスペクトルデータを示す図である。
【図４】異なる洗浄材料による、表面にシリカを有するブラシのＦＴＩＲスペクトルデータを示す図である。
【図５】記載の様々な洗浄溶液を使用して得られたデータを示す図である。
【図６】記載の様々な洗浄溶液を使用して得られたデータを示す図である。
【発明を実施するための形態】
【００１５】
異なる態様において、本明細書は、ＣＭＰ後洗浄工程において使用される洗浄ブラシの表面から研磨粒子を除去する方法（この方法は、ＣＭＰ後洗浄プロセスに組み込まれており、またはブラシから研磨粒子を除去する別個のプロセスもしくは工程である）；基板表面から残留物を除去するためのＣＭＰ後洗浄プロセス中、洗浄ブラシの表面からの研磨粒子の蓄積を防止する方法；およびこれらの方法において効果的な洗浄溶液であって、洗浄溶液が粒子除去剤を含む、洗浄溶液に関する。
【００１６】
化学機械加工、すなわち、ＣＭＰまたは「ＣＭＰ加工」の間、表面からの微量の材料の制御された除去により基板の表面を平坦化または研磨するために基板が加工される。マイクロ電子デバイス基板、すなわち、略して「基板」は、任意のタイプのマイクロ電子デバイスまたはその前駆体であり得、これは、集積回路、光学装置、ソリッドステート記憶装置、ハードディスク記憶装置、磁気電気部品、または電子、記憶、光学もしくは類似の用途において有用であり、基板の表面を化学機械加工する１つまたは複数の工程を含み、基板の表面において材料の組み合わせを堆積させ、選択的に除去する複数の工程をしばしば含む製作プロセスにより調製される別のタイプのマイクロデバイスもしくはマイクロデバイス部品のいずれかであるか、あるいはそれを含むデバイスまたは前駆体を意味する。
【００１７】
記載の方法における使用のための基板は、半導電材料（例えば、シリコン）、セラミック（例えば、炭化シリコン、窒化シリコン）、ガラス材料、導電性材料（例えば、金属および金属合金）、電気絶縁（誘電）材料、バリア材料および同種のものを含む、インプロセスマイクロ電子デバイスの一部である任意の材料または材料の組み合わせを表面において含むことができる。導電性材料は、銅、タングステン、銀、アルミニウムおよびコバルトを含む金属または金属の合金、ならびにその他およびその合金であってもよい。電気絶縁性の誘電材料は、数例挙げると、様々な形態のドープされた、または多孔質の二酸化シリコン、熱酸化物、ＴＥＯＳを含む様々な現在既知であるか、もしくは開発予定の絶縁性の低誘電率材料または超低誘電率材料のいずれかであってもよい。バリア層として存在し得る基板の材料の例には、タンタル、窒化タンタル、窒化チタン、コバルト、ニッケル、マンガン、ルテニウム、窒化ルテニウム、炭化ルテニウムまたは窒化ルテニウムタングステンが含まれる。
【００１８】
ＣＭＰプロセスは、スラリーを基板の表面に適用し、パッドと表面との間の動きを伴ってスラリーおよび基板をパッド（すなわち、「ＣＭＰパッド」または「ＣＭＰ研磨パッド」）と接触させるものである。スラリーは、基板の表面から材料を摩擦により（機械的に）除去するよう設計された研磨粒子を含む。スラリーは典型的には、基板表面からのある種の材料の除去速度を制御する（増加または減少させる）；異なる材料の除去の所望の選択性を実現する；ＣＭＰ工程中およびＣＭＰ工程後の基板表面における欠陥の存在および残留物の量を低減する；あるいはＣＭＰプロセスの最後におけるＣＭＰプロセスの効率もしくは基板の品質に関する改善された結果または所望の結果を促進するのに効果的であり得る、その中に溶解した様々な化学原料も含むであろう。
【００１９】
例のスラリー（「ＣＭＰスラリー」）は、その中に化学材料および研磨粒子が溶解または分散した大部分は水（好ましくは、脱イオン水）であり得る液体担体を含む。スラリーの化学材料は、所望の除去速度、除去の選択性、および仕上げた基板表面の最終的なトポグラフィ（例えば、平滑性、うねりなど）を実現するよう選択することができる。特定のスラリー中の特定のタイプおよび量の化学材料は、様々な因子、例えば、基板表面に存在する１つまたは複数のタイプの材料、ＣＭＰ加工条件、ＣＭＰ工程において使用されるＣＭＰパッドのタイプ、スラリーの１つまたは複数のタイプの研磨粒子などに依存し得る。例の化学原料には、とりわけ、溶媒、界面活性剤、触媒、安定剤、酸化剤、（除去速度を制御するための）有機抑制剤、キレート剤として機能することができるような化学材料が含まれる。その他の可能な化学材料には、ｐＨ調整剤（塩基、酸）、腐食抑制剤および殺生物剤（防腐剤として）が含まれる。
【００２０】
研磨粒子は、基板表面から特定の材料を効率的に、任意選択で選択的に、均一に除去するサイズおよび組成の特徴を有することができる。例の研磨粒子は、アルミナ、セリア、酸化セリア、ジルコニウム、酸化ジルコニウム、シリカ（様々な形態）、二酸化チタン、ジルコニア、ダイヤモンド類、炭化シリコン、または他の金属、セラミックもしくは金属酸化物材料でできていてもよく、あるいはそれらを含んでもよい。様々なサイズ、サイズ分布、粒子形状および他の物理的特性または機械的特性のこれらのタイプの研磨粒子が利用でき、様々な基板またはＣＭＰプロセスと共に使用するために選択することができる。スラリー中の研磨粒子の量も、加工される基板のタイプおよびＣＭＰプロセスの特徴に関する類似の因子に基づいて選択することができる。
【００２１】
異なるタイプの基板の加工において使用するために、研磨粒子がＣＭＰスラリー中に分散しているとき、正または負であり得る静電荷を示すよう研磨粒子を選択することができる。分散した研磨粒子の電荷の強さは、粒子の「ゼータ電位」（または界面動電位）と一般に呼ばれ、これは、粒子を取り囲むイオンの電荷と、スラリー（例えば、液体担体およびその中に溶解したその他の任意の成分）のバルク液体の電荷との間の電位差を指す。分散した粒子のゼータ電位は、典型的には、その中に粒子が分散している液体媒体のｐＨに依存する。所与のスラリーまたは他の液体媒体において、荷電した研磨粒子のゼータ電位がゼロになるｐＨは等電点と呼ばれる。分散した研磨粒子を含む溶液のｐＨが等電点から上昇または下降すると、表面電荷（したがって、ゼータ電位）は、それに応じて（より大きい負またはより大きい正のゼータ電位値に）小さくまたは大きくなる。
【００２２】
ＣＭＰ加工の工程中、スラリーの溶解および分散した（例えば、懸濁した）原料、ならびに基板表面から除去されることによるなど、ＣＭＰプロセス中に生成される他の溶解または分散した材料を含む様々な材料がスラリー中に存在する。さらに存在し得るのは、これらのいずれかの派生物、反応生成物、凝集物、凝固物および沈殿物である。ＣＭＰ加工工程中のスラリー中に存在する任意のそのような材料は、潜在的に、ＣＭＰ加工工程の最後に基板の表面に残る残留物になる可能性がある。したがって、ＣＭＰ工程後に基板表面にある残留物は、ＣＭＰスラリー中に元々存在する溶解した化学材料または固体研磨粒子；加工中に基板表面から除去される材料（例えば、金属イオン）またはスラリーの化学材料の反応もしくは化学変性（例えば、酸化または還元）により加工中に生成される材料；あるいは沈殿物、凝集物および凝固物を含む、これらの組み合わせを含み得る。
【００２３】
一般に既知であるように、様々なＣＭＰ後洗浄工程が、ＣＭＰ加工工程の後にマイクロ電子デバイスの表面上に存在する残留物を除去するのに有用である。これらの洗浄工程は、特殊なＣＭＰ後洗浄機器の使用を伴うことがあり、一般にこれを伴い、このＣＭＰ後洗浄機器は、基板表面から残留物を機械的に除去するための移動するポリマーブラシの表面への適用と組み合わせた、洗浄溶液が基板の表面に送られる洗浄チャンバを含む洗浄装置を含んでもよい。条件および洗浄時間（移動するブラシおよび洗浄溶液に基板表面が曝露される時間を意味する）は、例えば、基板のタイプ、ブラシのタイプ、表面にある残留物のタイプおよび量、洗浄溶液のタイプなどの因子に基づいて選択することができる。
【００２４】
ポリマーブラシの使用を伴う様々なＣＭＰ後洗浄ツールは既知であり、市販されている。これらの装置は一般に、移動可能な洗浄ブラシ（典型的には複数の洗浄ブラシ）；洗浄溶液源；熱源；および表面から残留物を機械的に除去するのに効果的な条件（時間および温度）で、基板、洗浄溶液および移動するブラシと接触させて洗浄溶液を配置するよう適合させた、制御システムを含む、システム、機構、デバイスを含む洗浄チャンバを含む。このタイプの機器を販売している企業には、とりわけ、Ｅｎｔｅｇｒｉｓ，Ｉｎｃ．；ＡＩＯＮ；Ｃｅｉｂａ  Ｔｅｃｈｎｏｌｏｇｉｅｓ，Ｉｎｃ．；Ｒｉｐｐｅｙ  Ｃｏｒｐ．；Ａｐｐｌｉｅｄ  Ｍａｔｅｒｉａｌｓ；Ｅｂａｒｒａが含まれる。
【００２５】
本明細書によるＣＭＰ後洗浄装置および方法における使用のためのポリマー洗浄ブラシは、水素結合性基、例えば、ポリマー骨格に結合されたヒドロキシ基（−ＯＨ）を含むポリマー表面を含む。ポリマー表面を含み、ＣＭＰ後洗浄プロセスにおいて有用である洗浄ブラシは周知である。ポリマー骨格に結合されたヒドロキシ基を有するポリマー表面を含む洗浄ブラシの例には、ビニルアルコールから少なくとも部分的に誘導されたポリマー、すなわち、ビニルアルコールのホモポリマーまたはコポリマーのいずれかであるポリマー、ポリビニルアルコールと一般に呼ばれる（「ＰＶＯＨ」または「ＰＶＡ」としても知られる）ようなポリマー（コポリマーおよびホモポリマー）でできたブラシが含まれる。
【００２６】
ＣＭＰ後洗浄工程において使用される洗浄ブラシの例は、例えば、その全体が参照により本明細書に組み込まれる米国特許出願第２００１３／００４８０１８号に記載されている。その中に記載されているように、出発材料としてポリビニルアルコールを使用することにより洗浄ブラシを調製することができ、次いで、これを加工して、ポリビニルアセタールの弾性材料を形成することができる。アルデヒド、例えば、ホルムアルデヒドを使用してポリビニルアルコール出発材料を加工して、ポリビニルアルコールブラシ材料を生産することができる。ポリビニルアルコールの代わりに、またはそれに加えて、他のポリマーがブラシ用のポリマー材料として有用であり得、水素結合性基を含むことができる。そのような他のポリマーの例には、ポリマーおよびコポリマーのナイロン、ポリウレタンおよびこれらの組み合わせが含まれ、これらは、市販のＣＭＰ後洗浄プロセスにおいて本明細書に記載のように基板から残留物を洗浄するのに適した洗浄ブラシに形成することができる。
【００２７】
例のブラシには、第１の端部および第２の端部、ならびにブラシのベース面から延びる複数のノジュールを有する外面を有する（記載の）円柱状のポリマーフォームブラシが含まれる。ノジュールは、第１の端部と第２の端部との間に、ブラシの長さに沿って位置し、間隙または開口により互いに分離されている。ノジュールは、任意の形状を有してもよく、しばしば、円形の上面、およびブラシのベースからノジュールの上面まで延びる表面高さを含む。第１の端部と第２の端部との間に延びる軸の周りをブラシが回転すると、ブラシの円柱状の外面が回転し、表面上のノジュールが回転する。それに適用された洗浄溶液を有する基板の表面をブラシおよびブラシノジュールの移動する表面と接触させてこのノジュールを表面に接触させ、表面からの残留物の除去を促進することができる。
【００２８】
洗浄プロセスのタイミングおよび条件は、（例えば、研磨粒子残留物により測定される）残留物の総量の大部分を基板表面から効率よく除去するのに効果的であるべきである。例えば、典型的なＣＭＰ後洗浄装置および方法を使用することにより、洗浄溶液を基板表面と接触させることができ、表面は、洗浄工程の前に、表面に存在する高い割合の残留物（例えば、研磨粒子残留物）を除去するのに十分な時間、（基板表面とブラシとの間の動きを伴って）ポリマーブラシと接触することになる。望ましくは、有用なＣＭＰ後洗浄工程により、残留物除去の前に、基板表面上に存在する少なくとも８５パーセントの残留物（例えば、研磨粒子残留物）、より好ましくは少なくとも９０パーセント、さらにより好ましくは少なくとも９５パーセント、最も好ましくは少なくとも９９パーセントを除去することができる。基板の表面に残っているある量の残留物（例えば、粒子残留物）を測定するのに有用な方法および機器は周知であり、市販されている。
【００２９】
そのようなレベルの残留物除去を実現するために、洗浄装置による基板の例の洗浄時間は、摂氏約２０度から摂氏約９０度、好ましくは摂氏約２０から約５０度の範囲内の温度において、約１秒から約２０分、好ましくは約５秒から１０分の範囲内、例えば、約１５秒から約５分の範囲内であり得る。時間および温度のこれらの範囲内の加工時間は例示であり、基板の表面からＣＭＰ後残留物を少なくとも部分的に洗浄するのに効果的であれば、その他の任意の適した時間および温度条件が使用されてもよい。
【００３０】
本発明によれば、本出願人は今回、研磨粒子、特に、研磨粒子の表面に水素結合性基を有する研磨粒子、ＣＭＰ後洗浄工程において使用される洗浄溶液中の正電荷（正のゼータ電位）、またはその両方が、ＣＭＰ後洗浄工程中、洗浄ブラシのポリマー表面に存在する水素結合性基に引き付けられ得ることを具体的に明らかにした。
【００３１】
ＣＭＰ後洗浄工程前に、マイクロ電子デバイス基板は、その表面に研磨粒子残留物を有することがある。洗浄工程中、その研磨粒子は、基板表面から（少なくとも大部分が）除去され、ＣＭＰ後洗浄工程と共に使用される洗浄溶液中に分散する。洗浄溶液中にある間、特に低ｐＨ（例えば、６または７未満）の条件で、分散した研磨粒子は、正電荷、すなわち、正のゼータ電位を示し得る。研磨粒子の表面はまた、（−ＯＨ）基などの水素結合性基、例えば、シリカ粒子の場合、シラノール（−ＳｉＯＨ）を含むことができる。その上に水素結合性基を有する正に荷電した粒子の表面は、ＣＭＰ後洗浄工程において使用されるポリマーブラシの表面に存在する水素結合性基に静電気的に引き付けられ、これと水素結合を形成することができる。研磨粒子は、ポリマーブラシの表面に引き付けられてそこに蓄積することができ、水素結合により、表面に対する引力を、特に低ｐＨを有する洗浄溶液の存在下で維持することができる。
【００３２】
ＣＭＰ後洗浄工程中に洗浄ブラシの表面に研磨粒子が存在および蓄積することの１つの潜在的な結果は、ＣＭＰ後洗浄工程後のブラシ跡の存在であり得る。ブラシ跡（または「ブラシ痕」）は、ＣＭＰ後洗浄工程後に基板表面上に存在する残留研磨粒子の目に見えるパターンである。パターンは、基板表面、例えば洗浄ブラシノジュールの円形表面を洗浄するために使用される洗浄ブラシの表面の形状または特徴と一致する形状または特徴（例えば、寸法）を含むことができる。残留研磨粒子により形成されるブラシ跡パターンの例には、ノジュールの形状およびサイズと一致する円形の跡、ならびに円形のブラシノジュールの直径に対応する線の長さを有する、残留研磨粒子により形成された特異な線である線パターンが含まれる。ブラシ跡は、ＣＭＰ後洗浄の工程後に基板上に残る研磨粒子（すなわち、研磨粒子残留物）のパターンでできること、およびそのパターンにより形成されることがある。本明細書の好ましいＣＭＰ後洗浄プロセスにより、ＣＭＰ後洗浄工程後の基板の表面において、ブラシ跡の発生を低減もしくは最小化することができ、または好ましくはブラシ跡をなくすことができる。
【００３３】
本発明の例の方法によれば、ＣＭＰ後洗浄工程は、水素結合性基を含むポリマー表面を有するスクラブブラシを含む装置を含む。さらに、洗浄工程において使用される洗浄溶液は、約７未満など、例えば、約１から最高約５もしくは６、または約１もしくは２から最高約３、３．５もしくは４の範囲内の低ｐＨを有することができる。これらの因子により、ＣＭＰ後洗浄工程中、洗浄溶液中に（水素結合性基を有する）正に荷電した研磨粒子が存在することができ、正に荷電した研磨粒子は、ブラシ表面にある水素結合性基に引き付けられるようになり、正に荷電した研磨粒子は、水素結合によりポリマーブラシ表面に引き付けられる。
【００３４】
出願人の新規な本発明の洗浄溶液およびその使用方法によれば、洗浄溶液は、粒子除去剤と呼ばれる溶解した化学原料を含み、これは、ＣＭＰ後洗浄工程中、洗浄スラリー中の正に荷電した研磨粒子とポリマーブラシ表面との間の水素結合の形成を防止する；ＣＭＰ後洗浄工程中、そのような研磨粒子とポリマーブラシ表面との間の水素結合の形成を抑制もしくは低減する；またはポリマーブラシの表面に引き付けられ、これと水素結合を形成したような研磨粒子を除去する（ＣＭＰ後洗浄工程中、または基板なしでブラシを洗浄する別個の工程中のいずれか）のに効果的である。
【００３５】
したがって本明細書の洗浄溶液は、粒子除去剤を含み、洗浄剤として機能する１つまたは複数の原料（例えば、キレート剤、有機溶媒）を含んでいてもよく、少量またはより少量の他の任意選択の助剤、例えば酸、界面活性剤、殺生物剤などを含んでいてもよい溶解した原料を含む水性媒体（好ましくは脱イオン水）を含む溶液を含み、またはその溶液の形態である。
【００３６】
粒子除去剤は、少なくとも１個の水素結合性基を含み、記載の洗浄溶液中に、正に荷電した研磨粒子および洗浄ブラシのポリマー表面の存在下で存在するとき、洗浄ブラシの表面に存在して水素結合により洗浄ブラシの表面に引き付けられる研磨粒子の量を粒子除去剤が低減するように、その程度まで、ポリマーブラシ表面の水素結合性基、正に荷電した研磨粒子の水素結合性基、またはその両方と会合するのに効果的であり得る（オリゴマーまたはポリマーを含む）化合物である。
【００３７】
例えば低ｐＨで正に荷電している（基板表面上の残留物としてそこに運ばれた）分散した研磨粒子を含む洗浄溶液中、粒子除去剤は、ポリマー洗浄ブラシの表面に存在する水素結合性基に正に荷電した粒子が引き付けられるのを抑制または防止するように、正に荷電した粒子の水素結合性基と会合することができる。さらに、水素結合性基を含む洗浄ブラシの存在下かつ低ｐＨで、粒子除去剤はまた、洗浄溶液中に存在する正に荷電した研磨粒子を洗浄ブラシが引き付けるのを抑制または防止するように、洗浄ブラシの表面に存在する水素結合性基と会合するようになる。より一般的に考えると、粒子除去剤は、水素結合性基を含む正に荷電した研磨粒子と、水素結合性基を含む洗浄ブラシのポリマー表面との間の水素結合を防止または妨害することができる。粒子除去剤と洗浄ブラシ表面との間、および粒子除去剤と正に荷電した研磨粒子との間のこれらの効果および相互作用（単独または組み合わせ）は、洗浄溶液中（例えば、ＣＭＰ後洗浄工程中）に存在する全て、洗浄ブラシ表面の水素結合性基と、正に荷電した研磨粒子の水素結合性基との間の相互作用の量を効果的に減少させる。その結果、より少ない数の研磨粒子が洗浄ブラシの表面に存在し、水素結合により表面と会合することになる。
【００３８】
したがって、本発明の洗浄溶液は、そのような研磨粒子の存在下かつ低ｐＨで洗浄溶液が洗浄ブラシに曝露されるとき、洗浄ブラシのポリマー表面に存在する正に荷電した研磨粒子の量（例えば、濃度）を低減するのに効果的な量およびタイプで、ある量の粒子除去剤を含む。
【００３９】
記載の粒子除去剤として有用であり得る原料の例には、記載のように、１個または複数の水素結合性基を含み（洗浄溶液中に低ｐＨで存在するとき）、ポリマー洗浄ブラシの表面における正に荷電した研磨粒子の存在を低減するのに効果的である洗浄溶液中に含まれ得る有機化合物、ポリマー、オリゴマーなどが含まれる。例の化合物には一般に、とりわけ、窒素含有化合物；アミノ酸；モノ、ジまたはマルチカルボキシレート含有基；アルコール（例えば、ポリオール）；酸が含まれる。
【００４０】
粒子除去剤のいくつかの具体例には、非イオン性、アニオン性、カチオン性および両性イオン性の小分子、ならびに中性のｐＨにおいて高分子電解質として振る舞うことができるポリマーが含まれる。アニオン性ポリマーまたはアニオン性高分子電解質は、天然、変性天然ポリマー、または合成ポリマーであり得る。記載の洗浄溶液中に含まれ得る例示的な天然および変性天然アニオン性ポリマーには、アルギン酸（または塩）、カルボキシメチルセルロース、デキストラン硫酸、ポリ（ガラクツロン酸）およびそれらの塩が含まれるが、これらに限定されない。例示的な合成アニオン性高分子電解質には、（メタ）アクリル酸（または塩）、ポリ（アクリル酸）、マレイン酸（または無水物）、スチレンスルホン酸（または塩）、ビニルスルホン酸（または塩）、アリルスルホン酸（または塩）、アクリルアミドプロピルスルホン酸（または塩）および同種のもの（ここで、カルボン酸およびスルホン酸の塩は、好ましくはアンモニウムカチオンまたはアルキルアンモニウムカチオンで中和されている）のホモポリマーまたはコポリマーが含まれるが、これらに限定されない。高分子電解質アニオン性ポリマーの好ましいカチオンは、アンモニウムカチオン（ＮＨ４＋）、コリニウム＋Ｎ（ＣＨ３）３（ＣＨ２ＣＨ２ＯＨ）および＋Ｎ（ＣＨ３）４である。したがって、合成および天然の高分子電解質アニオン性ポリマーの好ましい組み合わせの例は、（メタ）アクリル酸、マレイン酸（または無水物）、スチレンスルホン酸、ビニルスルホン酸、アリルスルホン酸、ビニルホスホン酸、アクリルアミドプロピルスルホン酸、アルギン酸、カルボキシメチルセルロース、デキストラン硫酸、ポリ（ガラクツロン酸）およびそれらの塩のホモポリマーまたはコポリマーである。
【００４１】
カチオン性ポリマーおよびカチオン性高分子電解質は、天然、変性天然ポリマー、または合成ポリマーであり得る。例示的な天然および変性天然カチオン性ポリマーには、キトサン、カチオン澱粉、ポリリジンおよびそれらの塩が含まれるが、これらに限定されない。例示的なカチオン性合成高分子電解質には、ジアリルジメチルアンモニウムクロリド（ＤＡＤＭＡＣ）、ジアリルジメチルアンモニウムブロミド、ジアリルジメチルアンモニウムサルフェート、ジアリルジメチルアンモニウムホスフェート、ジメタアリルジメチルアンモニウムクロリド、ジエチルアリルジメチルアンモニウムクロリド、ジアリルジ（ベータ−ヒドロキシエチル）アンモニウムクロリド、ジアリルジ（ベータ−エトキシエチル）アンモニウムクロリド、ジメチルアミノエチル（メタ）アクリレート酸付加塩および四級塩、ジエチルアミノエチル（メタ）アクリレート酸付加塩および四級塩、７−アミノ−３，７−ジメチルオクチル（メタ）アクリレート酸付加塩および四級塩、Ｎ，Ｎ’−ジメチルアミノプロピルアクリルアミド酸付加塩および四級化塩（ここで、四級塩は、アルキル四級化塩およびベンジル四級化塩を含む）；アリルアミン、ジアリルアミン、（ビニルアルキルアミドポリマーの加水分解により得られた）ビニルアミン、ビニルピリジン、キトサン、カチオン澱粉、ポリリジンおよびそれらの塩のホモポリマーまたはコポリマーが含まれるが、これらに限定されない。
【００４２】
他の例には、２−ピロリジノン、１−（２−ヒドロキシエチル）−２−ピロリジノン（ＨＥＰ）、グリセロール、１，４−ブタンジオール、テトラメチレンスルホン（スルホラン）、ジメチルスルホン、エチレングリコール、プロピレングリコール、ジプロピレングリコール、テトラグリム、ジグリム、グリコールエーテル（例えば、ジエチレングリコールモノメチルエーテル、トリエチレングリコールモノメチルエーテル、ジエチレングリコールモノエチルエーテル、トリエチレングリコールモノエチルエーテル、エチレングリコールモノプロピルエーテル、エチレングリコールモノブチルエーテル、ジエチレングリコールモノブチルエーテル（ＤＥＧＢＥ）、トリエチレングリコールモノブチルエーテル（ＴＥＧＢＥ）、エチレングリコールモノヘキシルエーテル（ＥＧＨＥ）、ジエチレングリコールモノヘキシルエーテル（ＤＥＧＨＥ）、エチレングリコールフェニルエーテル、プロピレングリコールメチルエーテル、ジプロピレングリコールメチルエーテル（ＤＰＧＭＥ）、トリプロピレングリコールメチルエーテル（ＴＰＧＭＥ）、ジプロピレングリコールジメチルエーテル、ジプロピレングリコールエチルエーテル、プロピレングリコールｎ−プロピルエーテル、ジプロピレングリコールｎ−プロピルエーテル（ＤＰＧＰＥ）、トリプロピレングリコールｎ−プロピルエーテル、プロピレングリコールｎ−ブチルエーテル（ＤＯＷＡＮＯＬ  ＰｎＢ）、ジプロピレングリコールｎ−ブチルエーテル、トリプロピレングリコールｎ−ブチルエーテル、プロピレングリコールフェニルエーテル（ＤＯＷＡＮＯＬ  ＰＰｈ））、ｎ−エチルピロリドン、ｎ−メチルピロリドン、ジメチルホルムアミド、ジメチルスルホキシド、エチレングリコールモノヘキシルエーテル、ジエチレングリコールモノヘキシルエーテルおよびそれらの組み合わせが含まれる。代わりに、または加えて、洗浄添加剤には、ヒドロキシプロピルセルロース、ヒドロキシエチルセルロース、ヒドロキシエチルメチルセルロース、ヒドロキシプロプリメチルセルロース、カルボキシメチルセルロース。カルボキシメチルセルロースナトリウム（Ｎａ  ＣＭＣ）、ポリビニルピロリドン（ＰＶＰ）、Ｎ−ビニルピロリドンモノマーを使用して調製された任意のポリマー、ポリアクリル酸エステルおよびポリアクリル酸エステルの類似体、ポリアミノ酸（例えば、ポリアラニン、ポリロイシン、ポリグリシン）、ポリアミドヒドロキシウレタン、ポリラクトン、ポリアクリルアミド、キサンタンガム、キトサン、ポリエチレンオキシド、ポリビニルアルコール（ＰＶＡ）、ポリ酢酸ビニル、ポリアクリル酸、ポリエチレンイミン（ＰＥＩ）、糖アルコール、例えばソルビトール、スクロース、フルクトース、ラクトース、ガラクトース、マルトース、エリトリトール、マルチトール、トレイトール、アラビノール、リビトール、マンニトール、ガラクチトール、イノシトールおよびキシリトール、アンヒドロソルビトールのエステル、二級アルコールエトキシレート、例えばＴＥＲＧＩＴＯＬ、ペンタエリトリトール、ジペンタエリチトール、トリメチロールプロパン、ジメチルプロピオン酸およびキシロン酸を含む多官能アルコール、ヌクレオプベース、例えばウラシル、シトシン、グアニン、チミン、ならびにそれらの組み合わせが含まれ得る。
【００４３】
さらに他の例には、乳酸、マレイン酸、尿素、グリコール酸、ソルビトール、ホウ砂（すなわち、ホウ酸ナトリウム）、プロリン、ベタイン、グリシン、ヒスチジン、ＴＲＩＳ（トリス（ヒドロキシメチル）アミノメタン）、ジメチルスルホキシド、スルホラン、グリセロール、ＳＤＳ（ドデシル硫酸ナトリウム）、ドデシルホスホン酸またはそれらの組み合わせが含まれる。これらのうち、マイクロ電子デバイス基板のためのＣＭＰ後洗浄工程における使用には、特定の粒子除去剤、例えば、マレイン酸、ホウ砂（すなわち、ホウ酸ナトリウム）、ジメチルスルホキシド、グリセロールまたはそれらの組み合わせが好ましいこともある。
【００４４】
特定の例の洗浄溶液によれば、（ＣＭＰ後洗浄プロセス中の）使用ポイントにおける洗浄溶液中の１つまたは複数の粒子除去剤の総量は、洗浄溶液の総重量に基づいて、少なくとも約０．０１重量パーセント、より好ましくは少なくとも約０．０２重量パーセント、例えば少なくとも０．０５重量パーセントであり得る。例の量は、洗浄溶液の総重量に基づいて、最大約１重量パーセント、より好ましくは最大約０．３重量パーセント、例えば、最大約０．２重量パーセントの粒子除去剤であり得る。
【００４５】
濃縮された形態の特定の例の洗浄溶液によれば、使用ポイント組成物に希釈する前、洗浄溶液濃縮物中の１つまたは粒子除去剤の総量は、洗浄溶液の総重量に基づいて、少なくとも約７パーセント、例えば少なくとも約１０重量パーセントであり得るが、洗浄溶液の総重量に基づいて、２０重量パーセント以下、好ましくは８重量パーセント以下、例えば、７重量パーセント以下の粒子除去剤であり得る。
【００４６】
粒子除去剤に加えて、記載の洗浄組成物は、好ましくは、例えば、ＣＭＰ後洗浄工程中に、基板の表面から残留物を除去するのを助ける洗浄剤として作用する１つまたは複数の他の溶解した化学原料を含むことができる。１つまたは複数の洗浄剤は、様々な既知の洗浄機構または隔離機構により、例えば、有機材料である残留物を溶解させることにより、固体または粒子状残留物を分散させることにより、あるいはＣＭＰ工程後に基板の表面に存在する残留物またはＣＭＰ後洗浄工程中に基板を洗浄するために使用される洗浄溶液中に存在する残留物と相互作用する、またはそれを分離することにより作用することができる。
【００４７】
ＣＭＰ後洗浄溶液および方法における使用に有用な有機溶媒の例は既知である。例の溶媒は、とりわけ、極性有機溶媒、アルコール、グリコールおよびアミンであり得る。非限定的な例には、より低分子量のアルコール、例えばＣ１からＣ４アルキルアルコール、アルキレングリコール、エタノールアミン（例えば、モノエタノールアミン）、Ｎ，Ｎ’−ジメチルホルムアミド、ジメチルスルホキシド、Ｎ−メチルピロリドン、Ｎ−エチルピロリドンなどが含まれる。
【００４８】
有機アミンの例示的な例には、一般式ＮＲ１Ｒ２Ｒ３［式中、Ｒ１、Ｒ２およびＲ３は、互いに同じでも、異なっていてもよく、水素、直鎖または分岐鎖のＣ１−Ｃ６アルキル（例えば、メチル、エチル、プロピル、ブチル、ペンチルおよびヘキシル）、直鎖または分岐鎖のＣ１−Ｃ６アルコール（例えば、メタノール、エタノール、プロパノール、ブタノール、ペンタノールおよびヘキサノール）、および式Ｒ４−Ｏ−Ｒ５［式中、Ｒ４およびＲ５は、互いに同じでも、異なっていてもよく、上で定義したＣ１−Ｃ６アルキルからなる群から選択される］を有する直鎖または分岐鎖のエーテルからなる群から選択される］を有する化学種が含まれる。アミンがエーテル成分を含むとき、アミンはアルコキシアミンと考えてもよい。最も好ましくは、Ｒ１、Ｒ２およびＲ３のうちの少なくとも１つは、直鎖または分岐鎖のＣ１−Ｃ６アルコールである。例には、限定することなしに、アルカノールアミン類、例えばアルカノールアミン、例えばアミノエチルエタノールアミン、Ｎ−メチルアミノエタノール、アミノエトキシエタノール、ジメチルアミノエトキシエタノール、ジエタノールアミン、Ｎ−メチルジエタノールアミン、モノエタノールアミン、トリエタノールアミン、１−アミノ−２−プロパノール、３−アミノ−１−プロパノール、ジイソプロピルアミン、イソプロピルアミン、２−アミノ−１−ブタノール、イソブタノールアミン、ジイソプロパノールアミン、トリス（ヒドロキシメチル）アミノメタン（ＴＲＩＳ）、トリス（ヒドロキシエチル）アミノメタン、他のＣ１−Ｃ８アルカノールアミンおよびそれらの組み合わせ；アミン類、例えばトリエチレンジアミン、エチレンジアミン、ヘキサメチレンジアミン、ジエチレントリアミン、トリエチルアミン、トリメチルアミンおよびそれらの組み合わせ；ジグリコールアミン；モルホリン；ならびにアミン類およびアルカノールアミン類の組み合わせが含まれる。好ましくは、有機アミンにはモノエタノールアミンが含まれる。
【００４９】
一般に、有機溶媒は、例えば有機残留物を溶解させることにより、洗浄剤として有機溶媒が本明細書に記載のように効果的になるのに有用になるであろう量で洗浄溶液中に含まれ得る。所与の洗浄溶液に含まれる特定のタイプおよび量の有機溶媒は、洗浄される基板のタイプ、基板表面に存在する残留物のタイプおよび量、洗浄溶液中の他の原料、ならびにＣＭＰ後洗浄プロセスにおいて使用される条件（タイミング、温度など）を含む因子に基づいて選択することができる。
【００５０】
特定の例の洗浄溶液によれば、（ＣＭＰ後洗浄プロセス中の）使用ポイントにおける洗浄溶液中の１つまたは複数の有機溶媒の総量は、洗浄溶液の総重量に基づいて、約１重量パーセント未満、より好ましくは約０．３３重量パーセント未満、最も好ましくは０．１３重量パーセント以下、例えば、洗浄溶液の総重量に基づいて、０．０６７重量パーセント以下または０．０３３重量パーセント以下であり得る。好ましくは、存在する場合、有機溶媒の量は、洗浄溶液の総重量に基づいて、少なくとも０．０００３重量パーセント、より好ましくは少なくとも０．００１重量パーセント、例えば、少なくとも０．０１５または０．０２５重量パーセントであり得る。
【００５１】
濃縮された形態の特定の例の洗浄溶液によれば、使用ポイント組成物に希釈する前、洗浄溶液濃縮物中の１つまたは複数の有機溶媒の総量は、洗浄溶液の総重量に基づいて、２０重量パーセント以下、より好ましくは１０重量パーセント以下、最も好ましくは７重量パーセント以下、例えば、２重量パーセント以下または１重量パーセント以下であり得る。好ましくは、存在する場合、有用な量は、洗浄溶液の総重量に基づいて、少なくとも０．００５重量パーセント、より好ましくは少なくとも０．０１重量パーセント、例えば少なくとも０．０５重量パーセントまたは少なくとも０．２もしくは０．３５重量パーセントであり得る。
【００５２】
洗浄溶液は、少なくとも１つのキレート剤を含んでいてもよい。一般に、ＣＭＰ後洗浄組成物において使用されるキレート剤は、錯体分子を典型的には金属イオンと、しばしば鉄イオンと形成して、洗浄溶液内のイオンを不活性化し、イオンによる化学反応または化学活性を防止する化合物である。ＣＭＰ後洗浄組成物における使用のための様々なキレート剤が既知であり、様々なキレート剤を本明細書の洗浄組成物および方法において使用することができる。ある特定の例には、酸含有有機分子、特にカルボン酸含有有機分子、例えば、フタル酸、コハク酸、クエン酸、酒石酸、リンゴ酸、グルコン酸、アスパラギン酸を含む直鎖もしくは分岐鎖のＣ１−Ｃ６カルボン酸化合物またはそれらの組み合わせ、ならびに、グリシン、アミノ酸および同種のものが含まれる。クエン酸は、鉄イオン（例えば、Ｆｅ＋２、Ｆｅ＋３）のキレート化に好ましいキレート剤であり得る。糖アルコール、例えばアラビトール、エリトリトール、グリセロール、水素化澱粉加水分解物（ＨＳＨ）、イソマルト、ラクチトール、マルチトール、マンニトール、ソルビトールおよびキシリトールも、金属イオンの好ましいキレート試薬である。
【００５３】
本明細書において企図される他の金属キレート試薬には、酢酸、アセトンオキシム、アクリル酸、アジピン酸、アラニン、アルギニン、アスパラギン、アスパラギン酸、ベタイン、ジメチルグリオキシム、ギ酸、フマル酸、グルコン酸、グルタミン酸、グルタミン、グルタル酸、グリセリン酸、グリセロール、グリコール酸、グリオキシル酸、ヒスチジン、イミノ二酢酸、イソフタル酸、イタコン酸、乳酸、ロイシン、リジン、マレイン酸、無水マレイン酸、リンゴ酸、マロン酸、マンデル酸、２，４−ペンタンジオン、フェニル酢酸、フェニルアラニン、フタル酸、プロリン、プロピオン酸、ピロカテコール、ピロメリト酸、キナ酸、セリン、ソルビトール、コハク酸、酒石酸、テレフタル酸、トリメリット酸、トリメシン酸、チロシン、バリン、キシリトール、エチレンジアミン、シュウ酸、タンニン酸、ピコリン酸、１，３−シクロペンタンジオン、カテコール、ピロガロール、レゾルシノール、ヒドロキノン、シアヌル酸、バルビツル酸、１，２−ジメチルバルビツル酸、ピルビン酸、プロパンチオール、ベンゾヒドロキサム酸類、テトラエチレンペンタミン（ＴＥＰＡ）、４−（２−ヒドロキシエチル）モルホリン（ＨＥＭ）、Ｎ−アミノエチルピペラジン（Ｎ−ＡＥＰ）、エチレンジアミン四酢酸（ＥＤＴＡ）、１，２−シクロヘキサンジアミン−Ｎ，Ｎ，Ｎ’，Ｎ’−四酢酸（ＣＤＴＡ）、Ｎ−（ヒドロキシエチル）−エチレンジアミン三酢酸（ＨＥｄＴＡ）、イミノ二酢酸（ＩＤＡ）、２−（ヒドロキシエチル）イミノ二酢酸（ＨＩＤＡ）、ニトリロ三酢酸、アミノトリス（メチレンリン酸）、ヒドロキシエチリジンジホスホン酸、エチレンジアミノテトラキス（メチレンリン酸）、エチレンジアミノペンタキス（メチレンリン酸）、チオ尿素、１，１，３，３−テトラメチル尿素、尿素、尿素誘導体、グリシン、システイン、グルタミン酸、イソロイシン、メチオニン、ピペラジン、Ｎ−（２−アミノエチル）ピペラジン、ピロリジン、スレオニン、トリプトファン、サリチル酸、ジピコリン酸、ｐ−トルエンスルホン酸、５−スルホサリチル酸およびそれらの組み合わせが含まれるが、これらに限定されない。
【００５４】
有用なキレート剤の他の例には、アクリル酸、メタクリル酸、マレイン酸、コハク酸、アスパラギン酸、２−アクリルアミド−２−メチル−１−プロパンスルホン酸、アクリルアミド、ホスホネートメタクリルアミドプロピルトリメチルアンモニウムクロリド、アリルハロゲン化物のうちの１つもしくは複数またはそれらの組み合わせを含んでもよいモノマーから誘導されたカルボン酸基含有オリゴマーおよびポリマーが含まれる。ポリアクリル酸は、シリカ窒化物（ＳｉＮ）のキレート化に好ましいキレート剤であり得る。さらに他の例には、プロパン−１，２，３−トリカルボン酸、ブタン−１，２，３，４−テトラカルボン酸、ペンタン−１，２，３，４，５−ペンタカルボン酸、トリメリット酸、トリメシン酸、ピロメリト酸、メリト酸およびこれらの組み合わせが含まれる。
【００５５】
一般に、キレート剤は、キレート剤が本明細書に記載のように効果的になるのに有用な量で洗浄溶液中に含まれ得る。所与の洗浄溶液に含まれる特定のタイプおよび量のキレート剤は、洗浄される基板のタイプ、基板表面に存在する残留物のタイプ、洗浄溶液中の他の原料、およびＣＭＰ後洗浄プロセスの条件を含む因子に基づいて選択することができる。
【００５６】
特定の例の洗浄溶液によれば、（ＣＭＰ後洗浄プロセス中の）使用ポイントにおける洗浄溶液中の１つまたは複数のキレート剤の総量は、最大約５重量パーセント、例えば最大約２重量パーセント、最も好ましくは最大約１重量パーセントであり得る。好ましくは、存在する場合、量は、洗浄溶液の総重量に基づいて、少なくとも０．０００５重量パーセント、より好ましくは少なくとも０．００１重量パーセント、例えば少なくとも０．００７重量パーセントであり得る。
【００５７】
濃縮された形態の特定の例の洗浄溶液によれば、使用ポイント組成物に希釈する前、洗浄溶液濃縮物中の１つまたは複数のキレート剤の総量は、洗浄溶液の総重量に基づいて、２０重量パーセント以下、より好ましくは１３重量パーセント以下、最も好ましくは１０または７重量パーセント以下、例えば、３重量パーセント以下または１．５重量パーセント以下であり得る。好ましくは、量は、洗浄溶液の総重量に基づいて、少なくとも０．００８重量パーセント、より好ましくは少なくとも０．０１５重量パーセント、例えば少なくとも０．１重量パーセントまたは少なくとも０．３重量パーセントであり得る。
【００５８】
洗浄溶液は、洗浄溶液を使用するＣＭＰ後洗浄工程の洗浄効果または効率を改善するために、他の原料または助剤を含んでいてもよい。任意選択で、例えば、洗浄溶液は、洗浄溶液濃縮物または使用ポイント組成物のｐＨを制御するために、ｐＨ調整剤または緩衝系を含んでもよい。適したｐＨ調整剤の例には、とりわけ、ｐＨを低下させるのに効果的な有機酸および無機酸、例えば硝酸、硫酸、リン酸、フタル酸、クエン酸、アジピン酸、シュウ酸、メタンスルホン酸、塩酸、マロン酸、マレイン酸が含まれる。他の選択肢の原料には、界面活性剤（任意のタイプ）または殺生物剤が含まれる。
【００５９】
本明細書によれば、記載の粒子除去剤を含む洗浄溶液を取り込んでいる記載のＣＭＰ後洗浄方法は、同等の洗浄方法の洗浄溶液が（その量を含む）本明細書に記載の粒子除去剤を含まないことを除いて（同等の残留物を含む）同一の基板上で（同じ洗浄装置、ブラシ、洗浄溶液の量、洗浄時間、洗浄温度などを使用する）同一の様式で実施される同等の洗浄方法に比べて、ＣＭＰ後洗浄工程の最後に基板の表面に存在するブラシ跡の発生が低減するように好ましくかつ有利にＣＭＰ工程後に基板を洗浄するのに有用であり得る。本明細書のＣＭＰ後基板洗浄方法の実施形態によれば、（例えば、記載の量で）粒子除去剤を含む記載の洗浄溶液の使用により、その他は同一であるが粒子除去剤を含まない洗浄溶液を使用する、（同一または同等の残留物を含む）同一の基板上のその他は同一のＣＭＰ後洗浄方法に比べて、ＣＭＰ後洗浄プロセスの最後に基板の表面上のブラシ跡（特に線状のブラシ跡）の存在を（例えば、少なくとも５０、７５、９０または９５または９９パーセント）低減させることができる。
【００６０】
また本明細書によれば、（記載の量を含む）記載の粒子除去剤を含む記載の洗浄溶液を取り込んでいる記載のＣＭＰ後洗浄方法により、同等の洗浄方法の洗浄溶液が（例えば、本明細書に記載の量で）粒子除去剤を含まないことを除いて（同等の残留物を含む）同一の基板上で（同じ洗浄装置、ブラシ、洗浄溶液の量、洗浄時間、洗浄温度などを使用する）同一の様式で実施される同等の洗浄方法に比べて、洗浄工程の間または最後にポリマー洗浄ブラシの表面に存在する研磨粒子の量を減少させることができる。記載の洗浄溶液を使用する本明細書のＣＭＰ後基板洗浄方法の実施形態によれば、その他は同一であるが粒子除去剤を含まない洗浄溶液を使用する、同一の基板上のその他は同一のＣＭＰ後洗浄方法に比べて、ＣＭＰ後洗浄プロセスの間または最後に記載のポリマー洗浄ブラシの表面（例えば、水素結合により引き付けられた）に存在する研磨粒子の存在を（例えば、少なくとも５０、７５、９０または９５または９９パーセント）低減させることができる。
【００６１】
例の洗浄溶液は、基板表面に存在する残留物を除去するのに有用であり、または洗浄ブラシのポリマー表面において研磨粒子の存在を低減させる（すなわち、除去する）もしくは研磨粒子の蓄積を低減させるのに有用である。これらの目的のいずれかのための基板またはブラシの加工において、洗浄溶液は、基板の表面層を構成する材料を除去することが意図される、またはそのために（本明細書に記載のように）使用される洗浄溶液ではない。その結果として、記載の洗浄溶液は、基板の表面から材料を除去する効果を有するのに有用であり、その効果を有することが意図されるいかなる相当量の化学材料または研磨材料も必要とせず、好ましくは排除することができ、これらの原料は、基板表面から材料を除去するためにＣＭＰプロセスにおいて使用されるよう設計されているＣＭＰスラリー中に典型的に存在し得るタイプの研磨粒子、酸化剤、界面活性剤、触媒などを含む。
【００６２】
（本明細書に記載の方法において使用される前の元の形態の）記載の洗浄溶液は、ＣＭＰ加工工程において存在し得るタイプの研磨粒子を排除することができる。これらは、ＣＭＰ加工工程中に基板の表面から材料を機械的に除去するために使用するためのＣＭＰスラリー中に存在する固体粒子（例えば、ナノ粒子）である。例には、シリカ粒子、セリア粒子、ジルコニア粒子、アルミナ粒子、ならびにスラリー中に固体（非溶解）形態で存在する他の金属および金属酸化物研磨粒子などが含まれる。（洗浄工程において使用される前の元の形態の）本明細書の洗浄溶液は、洗浄溶液の総重量に基づいて、１、０．１、０．０１、０．００１、０．０００１重量パーセント以下の固体研磨粒子を含み得る。これらの量は、使用ポイントにおける洗浄溶液を表し、濃縮組成物の場合である。
【００６３】
同様に、記載の好ましい洗浄溶液は、基板表面からの表面層材料の効果的な除去を促進するために、ＣＭＰ基板の表面層を構成する材料との、またはスラリーの別の材料との化学的相互作用により機能する化学材料を必要とせず、排除することができてもよい。そのような化学材料の例には、とりわけ、界面活性剤、触媒（例えば、金属イオン触媒、特に鉄イオン触媒）および酸化剤が含まれる。例の洗浄溶液は、総重量洗浄溶液に基づいて、１、０．１、０．０１、０．００１もしくは０．０００１重量パーセント以下の界面活性剤、触媒もしくは酸化剤のいずれか１つまたは組み合わせを含み得る。これらの量は、使用ポイントにおける洗浄溶液を表し、濃縮組成物の場合である。
【００６４】
記載の洗浄溶液から原料としての触媒、酸化剤および界面活性剤を排除する目的で、「界面活性剤」は、２つの液体間または液体と固体との間の表面張力（または界面張力）を低下させる有機化合物であり、典型的には、疎水性基（例えば、炭化水素（例えば、アルキル）「尾部」）および親水性基を含む有機両親媒性化合物である。界面活性剤は、任意のＨＬＢ（親水性−親油性バランス）値のものでもよく、荷電、非荷電などのものでもよく、多種多様な界面活性剤の例は、化学およびＣＭＰの技術分野において周知である。
【００６５】
「触媒」は、ＣＭＰ基板の表面層における金属材料の存在下、特に、スラリーを使用し、触媒の金属イオンがその除去を促進するＣＭＰプロセス工程中に基板表面から除去される金属材料の存在下、特に酸化薬剤の存在下で、可逆的酸化還元が可能な溶液（例えば、ＣＭＰスラリーの液体担体）に金属イオンを供給するのに効果的であり得る材料である。金属イオン型触媒の例は、ＣＭＰの技術分野において周知であり、金属イオン、例えば、鉄、コバルト、銅、ユーロピウム、マンガン、タングステン、モリブデン、レニウムまたはイリジウムのイオンをスラリーに供給することができる。そのような鉄イオン触媒の例は、液体担体に溶解することができて、第二鉄（鉄（ＩＩＩ））または第一鉄（鉄（ＩＩ））化合物、例えば、硝酸鉄、硫酸鉄、ハロゲン化鉄（フッ化物、塩化物、臭化物およびヨウ化物、ならびに過塩素酸塩類、過臭素酸塩類および過ヨウ素酸塩類を含む）、および有機鉄化合物、例えば、酢酸鉄類、アセチルアセトン鉄類、クエン酸鉄類、グルコン酸鉄類、マロン酸鉄類、シュウ酸鉄類、フタル酸鉄類およびコハク酸鉄類、ならびにそれらの混合物が含まれ得る。
【００６６】
酸化剤（酸化薬剤としても知られる）は、無機または有機過化合物である、またはそれらを含む化合物である。過化合物は、少なくとも１個のペルオキシ基（−Ｏ−Ｏ−）を含む化合物、または最も高い酸化状態の元素を含む化合物であると理解することができる。少なくとも１個のペルオキシ基を含む化合物の例には、過酸化水素およびその付加物、例えば尿素過酸化水素および過炭酸塩、有機過酸化物、例えば過酸化ベンゾイル、過酢酸および過酸化ジ−ｔ−ブチル、一過硫酸塩（ＳＯ５＝）、二過硫酸塩（Ｓ２Ｏ８＝）ならびに過酸化ナトリウムが含まれる。最も高い酸化状態の元素を含む化合物の例には、過ヨウ素酸、過ヨウ素酸塩類、過臭素酸、過臭素酸塩類、過塩素酸、過塩素酸塩類、過ホウ酸および過ホウ酸塩類および過マンガン酸塩類が含まれる。ＣＭＰスラリーにしばしば好ましい酸化薬剤は過酸化水素である。
【００６７】
使用ポイントにおいて、ＣＭＰ後洗浄工程における使用のための洗浄溶液を形成するために、濃縮された形態の記載の洗浄組成物を希釈することができる。濃縮物は、希釈すると所望の濃度の各原料を有する使用ポイント組成物を与える量の記載の化学原料を含むことができる。濃縮物は、使用組成物のｐＨ未満になるであろうｐＨを有することができて、例えば、濃縮物のｐＨは２．５未満または２未満であり得る。使用組成物を形成するために濃縮物に加えられる水の量、すなわち希釈率は、所望の通りでよい。例の濃縮物は、１０、５０、１００または２００の倍率で、例えば、濃縮物の体積の１０倍、５０倍、１００倍または２００倍である水の体積と濃縮物の体積を組み合わせることにより希釈することができる。
【００６８】
記載の洗浄溶液を使用するための方法の様々な例によれば、研磨粒子残留物を含む基板の表面から残留物を除去するために、ＣＭＰ後洗浄工程において、例えばＣＭＰ後洗浄装置を使用して、マイクロ電子デバイス基板を洗浄することができる。基板は、マイクロ電子デバイス基板、一般に、表面層を含むマイクロ電子フィーチャの層を生成するために基板上に選択的に堆積され、基板から選択的に除去された材料と共にベースを含むことができる平坦なウエハであり得る。表面層は、１つまたは複数の金属（例えば、銅、タングステン、銀、コバルト、ニッケルなど）、絶縁または誘電材料（例えば、ＴＥＯＳ、窒化シリコン）および半導電材料を含むそのような堆積材料でできていてもよい。表面には、基板の表面層を構成する堆積材料の一部ではないが、ＣＭＰ工程において使用された研磨粒子を含む記載の残留物が存在し得る。
【００６９】
残留物を含む基板の具体例は、表面にある金属フィーチャ（例えば、ライナーまたは相互接続（例えば、プラグ）構造物としてのタングステン、銅またはコバルト）、および１つまたは複数の非金属材料、例えば誘電材料またはバリア層（例えば、とりわけ、ＴＥＯＳ、窒化シリコン）を含むＣＭＰ後マイクロ電子デバイス基板である。基板は、表面にある残留物、例えば研磨粒子を含む。研磨粒子は、任意の有用なタイプのもの、例えば、アルミナ、シリカ、セリア、ジルコニア、または関連する酸化物のものでもよい。研磨粒子は一般に、特定のタイプのウエハおよびウエハの表面にある材料を加工するのに有用であるタイプのものになるであろう。例えば、表面にあるタングステンフィーチャおよび誘電材料を含む基板が、シリカ研磨粒子を含むＣＭＰ工程により、あらかじめ加工されてもよい。
【００７０】
ある洗浄工程によれば、表面に残留物を有するＣＭＰ基板がポリマー洗浄ブラシと接触し、記載の洗浄溶液が洗浄ブラシおよび基板表面の上に分配される。ブラシと基板表面との間の相対的な動きが、所望の圧力量と共に実現される。ＣＭＰ後洗浄工程は、ＣＭＰ工程後に基板表面に存在する研磨粒子を含む残留物の量を低減するのに効果的である。
【実施例】
【００７１】
本明細書に記載の本発明の概念を示す実施例ならびに比較例を表１に挙げる：
2021505720.tif 000003
【００７２】
ＰＥＴＥＯＳウエハをＩＣ  １０１０パッド上でコロイド状シリカベースのＣＭＰスラリーを使用して研磨し、ｐＨが異なる以下の５種類の製剤を使用して洗浄した：コントロール、ｐＨ６、クリーナー１、２および３（ｐＨ＝２）および商品、ｄアンモニア、ｐＨ１０。ＡＭＡＴ  Ｒｅｆｌｅｘｉｏｎ  ＬＫ研磨ツールで研磨を行い、ＫＬＡＴ  ＳＰ−３ツール（欠陥サイズ≧０．１／０．０６５／０．０６０μｍ）およびＫＬＡＴ  ｅＤＲ−７１００欠陥検査ツール（顕微鏡、ＳＥＭ、ＥＤＸ）で欠陥検査を行った。
【００７３】
Ｅｎｔｅｇｒｉｓ製ブラシ（ＰＶＰ１ＡＲＸＲ１）を使用し、メガソニック工程なしで洗浄を行った。
【００７４】
図１は、ｐＨ＜６およびｐＨ＞６で洗浄されたＰＥＴＥＯＳウエハに関する欠陥データ、ならびにクリーナー１、２および３をｐＨ〜２で使用したときのみ検出されたブラシ跡を示す。
【００７５】
図２は、低ｐＨにおけるシリカ−ブラシ水素結合に基づくブラシ痕形成の機構を示す。
【００７６】
シリカを負荷しているブラシは、ＦＴＩＲ分光法を使用して検出することもでき、そこではっきりと、１１００ｃｍ−１付近のシリカＳｉ−Ｏ−Ｓｉピークは、１０１６ｃｍ−１付近にあるブラシの特徴的なピークＣ−Ｏ−Ｃと区別することができる（図３）。
【００７７】
この実験において使用されたＨ結合シリカブラシ洗浄添加剤を含むリストを表２に示す：
2021505720.tif 000004
【００７８】
これらの添加剤を含むいくつかのｐＨ２製剤を使用して洗浄されたシリカ汚染されたブラシのＦＴＩＲスペクトルを図４に示す：
【００７９】
図５および図６は、試料１〜８（表１）（本発明、濃縮シリカ−Ｈ結合添加剤またはブラシ−Ｈ結合添加剤を使用）対これらの添加剤を含まない比較例の直接比較としてＰＥＴＥＯＳウエハ上の欠陥を示す。
【図１】
2021505720.tif 000005
【図２】
2021505720.tif 000006
【図３】
2021505720.tif 000007
【図４】
2021505720.tif 000008
【図５】
2021505720.tif 000009
【手続補正書】
【提出日】令和2年8月14日(2020.8.14)
【手続補正１】
【補正対象書類名】特許請求の範囲
【補正対象項目名】全文
【補正方法】変更
【補正の内容】
【特許請求の範囲】
【請求項１】
化学機械加工後（ＣＭＰ後）洗浄ブラシから研磨粒子を除去する方法であって、
ポリマー表面を有し、ポリマー表面に研磨粒子残留物を有するＣＭＰ後洗浄ブラシを提供すること、
洗浄剤と
粒子除去剤と
を含む、７未満のｐＨを有する洗浄溶液を提供すること、および
ポリマー表面を洗浄溶液と接触させることにより、ポリマー表面から研磨粒子残留物を除去すること
を含む、方法。
【請求項２】
基板の化学機械加工後（ＣＭＰ後）洗浄の方法であって、
ポリマー表面を有するＣＭＰ後洗浄ブラシを提供すること、
洗浄剤と
粒子除去剤と
を含む洗浄溶液を提供すること、
基板表面に残留物を有する表面を含む基板を提供することであって、残留物が研磨粒子を含む、基板を提供すること、ならびに
基板表面をポリマー表面と接触させながら、ポリマー表面に対して基板表面を移動させながら基板表面およびポリマー表面を洗浄溶液に曝露することにより、基板表面から残留物を除去すること
を含む、方法。
【請求項３】
ポリマー表面が、水素結合性基を含むポリマーを含む、請求項１に記載の方法。
【請求項４】
粒子除去剤が、１個または複数の水素結合性基を含む、請求項１に記載の方法。
【請求項５】
水素結合性基が、カルボン酸、アミノ基、アルコール、ホスフィン、ホスフェート、ホスホネート、アルカノールアミン、カルバミド、尿素、ウレタン、エステル、ベタイン、シラノール基または硫黄含有基である、請求項４に記載の方法。
【請求項６】
研磨粒子が、シリカ粒子、セリア粒子、酸化セリア粒子、アルミナ粒子、二酸化チタン、ジルコニア、ダイヤモンド類もしくは炭化シリコン粒子またはそれらの組み合わせから選択される、請求項１に記載の方法。
【請求項７】
洗浄剤が、１種以上のキレート剤および有機溶媒を含む、請求項１に記載の方法。
【請求項８】
化学機械加工後工程において基板を洗浄するのに有用な洗浄溶液濃縮物であって、
洗浄溶液が、
洗浄剤、および
水素結合性基を含む少なくとも０．１重量パーセントの粒子除去剤
を含む、濃縮物。
【請求項９】
０．１から２０重量パーセントの洗浄剤、および
０．１から２０重量パーセントの粒子除去剤
を含む、請求項８に記載の濃縮物。
【請求項１０】
洗浄剤が、１種以上のキレート剤および有機溶媒を含む、請求項８に記載の濃縮物。
【手続補正２】
【補正対象書類名】明細書
【補正対象項目名】００１４
【補正方法】変更
【補正の内容】
【００１４】
【図１】具体的に記載された方法および材料を使用して洗浄されたウエハの性能データを示す図である。
【図２】ブラシ痕形成の提案された機構を示す図である。
【図３】記載のように、表面にシリカを有するブラシのＦＴＩＲスペクトルデータを示す図である。
【図４】異なる洗浄材料による、表面にシリカを有するブラシのＦＴＩＲスペクトルデータを示す図である。
【図５】記載の様々な洗浄溶液を使用して得られたデータを示す図である。
【手続補正３】
【補正対象書類名】明細書
【補正対象項目名】００７９
【補正方法】変更
【補正の内容】
【００７９】
図５は、試料１〜８（表１）（本発明、濃縮シリカ−Ｈ結合添加剤またはブラシ−Ｈ結合添加剤を使用）対これらの添加剤を含まない比較例の直接比較としてＰＥＴＥＯＳウエハ上の欠陥を示す。
【国際調査報告】
2021505720.tif 000010
2021505720.tif 000011